(57)【要約】【課題】ＸＬＰＥケーブルの絶縁層において直流特性を改善する無機充填剤の凝集を抑制し、ＸＬＰＥ系ケーブルの長尺押出特性を改善する。【解決手段】直流特性を改善させる無機充填剤が添加され、直流電力ケーブルの絶縁層に用いられる架橋ポリエチレン組成物であって、アミド系滑剤またはウレア系滑剤を０．０１〜０．５重量含有する架橋ポリエチレン組成物である。【選択図】なし【特許請求の範囲】
【請求項１】
直流特性を改善させる無機充填剤が添加され、直流電力ケーブルの絶縁層に用いられる架橋ポリエチレン組成物であって、
アミド系滑剤またはウレア系滑剤を０．０１〜０．５重量％含有することを特徴とする架橋ポリエチレン組成物。
【請求項２】
前記アミド系滑剤はオレイン酸アミドまたはステアリン酸アミドであることを特徴とする請求項１に記載の架橋ポリエチレン組成物。
【請求項３】
前記ウレア系滑剤はＮ・Ｎ’ジオクタデシルウレアであることを特徴とする請求項１に記載の架橋ポリエチレン組成物。
【請求項４】
前記無機充填剤の添加量は０．１〜５重量％であり、下記（１）または（２）のいずれかであることを特徴とする請求項１〜３のいずれか一項に記載の架橋ポリエチレン組成物。
（１）ＢＥＴ法で測定した比表面積（ｍ2／ｇ）に対する鉱物油の吸油量（ｃｃ／１００ｇ）の比が０．７以上、３．５以下であり、かつ、炭素含有率が９７重量％以上であり、かつ、平均一次粒径が１０〜１００ｎｍ、粒径が３００ｎｍ以上の粗粒カーボンブラックの存在割合が１重量％以下であるカーボンブラック。
（２）平均一次粒径が１０〜１００ｎｍであり、かつ、純度９５重量％以上の人工合成された酸化マグネシウム。
【請求項５】
請求項１〜４のいずれか一項に記載の架橋ポリエチレン組成物を絶縁層として用いることを特徴とする直流電力ケーブル。
【発明の詳細な説明】
【技術分野】
【０００１】
本発明は、架橋ポリエチレン組成物及びこれを絶縁体に用いた直流電力ケーブルに関する。
【背景技術】
【０００２】
高電圧直流電力ケーブルとして、一般には油浸ケーブル（ＯＦケーブル、ＭＩケーブル）が使用されており、ＡＣケーブルとして汎用されている架橋ポリエチレン（ＸＬＰＥ）系の組成物を絶縁体とする押出絶縁ケーブルの適用例は少ない。特に３００〜５００ｋＶクラスの超高圧直流については、ＸＬＰＥ系ケーブルの実用化には至っていない。
【０００３】
ＸＬＰＥ系ケーブルでは、ＸＬＰＥの通常の架橋剤であるジクミルパーオキサイド（ＤＣＰ）の分解残渣（アセトフェノン、クミルアルコール）が直流高電圧の印加時に空間電荷を形成し、直流特性を顕著に低下させる。この空間電荷を抑制する手段として、ある種の無機充填剤を添加することが行われている。例えば、特許文献１には、ある種のカーボンブラックを添加することで直流特性を向上させることが記載されている。また、特許文献２には、酸化マグネシウムを添加することで直流特性を向上させることが記載されている。これらの無機充填剤粒子の表面へ架橋剤残渣が吸着されることや、有極性の充填剤粒子により形成される双極子ポテンシャルに電荷がトラップされることによる、空間電荷抑制作用が想定される。
【０００４】
このような作用は、充填剤粒子の表面積が大きいほど少量の添加量で効果を奏することから、ＸＬＰＥ中に充填剤の一次粒子径が平均１０〜１００ｎｍとなるようにナノ分散させることによって特に大きい効果を奏する。
【特許文献１】特許第３６０２２９７号公報
【特許文献２】特開平１１−８６６３４号公報
【発明の開示】
【発明が解決しようとする課題】
【０００５】
しかし、無機充填剤自身の一次粒子径が数十ｎｍレベルであっても、実際には一次粒子が凝集することにより、ＸＬＰＥ中には数十μｍレベル以上の凝集粒子が含まれる。この凝集粒子は絶縁体中の半導電層近傍の突起となり、特にインパルス（Ｉｍｐ）破壊電圧を低下させる。このため、数十μｍレベル以上の凝集粒子を除去することが重要である。
【０００６】
凝集物を除去するために、ケーブル押出前またはケーブル押出時に、押出機によりＸＬＰＥ組成物を３００〜５００メッシュ以上のファインスクリーンメッシュに通過させることが行われる。しかし、凝集物によりファインスクリーンメッシュの目詰まりが生じ、長尺押出し特性に難点があった。高電圧直流電力ケーブルは海底ケーブル等の長距離ケーブルとして使用されるケースが多く、ＸＬＰＥ系ケーブルを高電圧直流電力ケーブルとして実用化するには、一連長で長尺押出する技術が必要となっていた。
【０００７】
本発明の課題は、ＸＬＰＥケーブルの絶縁層において直流特性を改善する無機充填剤の凝集を抑制し、ＸＬＰＥ系ケーブルの長尺押出特性を改善することである。
【課題を解決するための手段】
【０００８】
上記課題を解決するために、本発明の一の態様は、直流特性を改善させる無機充填剤が添加され、直流電力ケーブルの絶縁層に用いられる架橋ポリエチレン組成物であって、アミド系滑剤またはウレア系滑剤を０．０１〜０．５重量％含有することを特徴とする。
好ましくは、前記アミド系滑剤はオレイン酸アミドまたはステアリン酸アミドである。
好ましくは、前記ウレア系滑剤はＮ・Ｎ’ジオクタデシルウレアである。
【０００９】
アミド系滑剤またはウレア系滑剤を用いることで、直流電気特性や架橋特性への影響を与えることなく、無機充填剤粒子の凝集を抑制することができる。
【００１０】
好ましくは、前記無機充填剤の添加量は０．１〜５重量％であり、下記（１）または（２）のいずれかである。
（１）ＢＥＴ法で測定した比表面積（ｍ2／ｇ）に対する鉱物油の吸油量（ｃｃ／１００ｇ）の比が０．７以上、３．５以下であり、かつ、炭素含有率が９７重量％以上であり、かつ、平均一次粒径が１０〜１００ｎｍ、粒径が３００ｎｍ以上の粗粒カーボンブラックの存在割合が１重量％以下であるカーボンブラック。
（２）平均一次粒径が１０〜１００ｎｍであり、かつ、純度９５重量％以上の人工合成された酸化マグネシウム。
【００１１】
上記の無機充填剤を用いると、無機充填剤粒子の表面へ架橋剤残渣が吸着されることや、有極性の充填剤粒子により形成される双極子ポテンシャルに電荷がトラップされることによる、空間電荷抑制作用が想定される。これにより、直流特性を向上させることができる。
【００１２】
また、本発明によれば、上記架橋ポリエチレン組成物を絶縁層として用いる直流電力ケーブルが提供される。
【発明の効果】
【００１３】
本発明によれば、ＸＬＰＥケーブルの絶縁層において直流特性を改善する無機充填剤の凝集を抑制し、ＸＬＰＥ系ケーブルの長尺押出特性を改善することができる。
【発明を実施するための最良の形態】
【００１４】
以下に、本発明を実施するための好ましい形態について図面を用いて説明する。但し、以下に述べる実施形態には、本発明を実施するために技術的に好ましい種々の限定が付されているが、本発明の範囲を以下の実施形態及び図示例に限定するものではない。
【００１５】
本発明に係る架橋ポリエチレン（ＸＬＰＥ）組成物は、ベースとなる低密度ポリエチレン（ＬＤＰＥ）に、無機充填剤が添加されるとともに、充填剤の凝集を抑制する滑剤が添加されている。なお、本明細書中の各添加物の添加量「重量％」は、ＸＬＰＥ組成物に対する濃度である。
【００１６】
〔無機充填剤〕
無機充填剤としては、カーボンブラックや酸化マグネシウムが用いられる。
無機充填剤は、平均一次粒径が１０〜１００ｎｍのナノ分散粒子であることが好ましい。このようなナノ分散粒子であれば、空間電荷抑制作用を発揮させるためである。
【００１７】
平均一次粒径は、各粒子径区間の粒子数をＮｉ、粒径径区間の中心値をＤｉとしたとき、平均一次粒径＝ΣＮｉ・Ｄｉ／ΣＮｉ
で与えられる。
この平均一次粒径１０〜１００ｎｍの大きさの無機充填剤が、ポリエチレンなどの絶縁体の結晶構造を乱さない最適の値である。結晶構造が乱されると絶縁体の電気的性能が低下する。また粒径がこれより大きいとカーボンブラックの分散や交じり具合が悪くなる。またこれより小さい場合は製造が難しく現実的でない。
【００１８】
これらの無機充填剤の添加量は、０．１〜５重量％であることが好ましい。０．１重量％未満では直流特性の改善効果が得られない。また、５重量％よりも多いと直流特性が低下するとともに、充填剤が多量となるため、長尺押出し特性を損ねる。
【００１９】
無機充填剤のうち、カーボンブラックは、粒径が３００ｎｍ以上の粗粒カーボンブラックの存在割合が１重量％以下であることが好ましい。粒径が３００ｎｍ以上の粗粒カーボンブラックの存在割合を１重量％以下にすることで、雷インパルス破壊電圧を向上させることができる。インパルス破壊は、導電性突起が破壊起点になるケースが多く、粒径３００ｎｍ以上の大きいカーボン粒子の存在割合が多いと、カーボン粒子が凝集してできる粗粒子も当然大きくなり、これが内外導に接触又は近接する確率も増える。このような内外導付近の凝集粗粒子カーボンがインパルス破壊に影響を及ぼすと考えられるからである。
【００２０】
また、カーボンブラックは、ＢＥＴ法で測定した比表面積（ｍ2／ｇ）に対する鉱物油の吸油量（ｃｃ／１００ｇ）の比が０．７以上、３．５以下であることが好ましい。ここで、ＢＥＴ法とは、気相吸着法による粉体の表面積測定法の一つであり、吸着等温線から１ｇの試料の持つ総表面積、即ち比表面積を求める方法である。通常吸着気体としては、窒素ガスが多く用いられ、吸着量を被吸着気体の圧、または容積の変化から測定する方法が最も多く用いられている。多分子吸着の等温線を表すのに最も著名なものは、Brunauer、Emmett、Tellerの式であってＢＥＴ式と呼ばれ表面積決定に広く用いられている。ＢＥＴ式に基づいて吸着量を求め、吸着分子１個が表面で占める面積を掛けて、表面積が得られる。
【００２１】
比表面積（ｍ2／ｇ）に対する鉱物油の吸油量（ｃｃ／１００ｇ）の比が０．７以上、３．５以下とすることで、空間電荷の漏れを促すことができる。以下、この理由を説明する。
架橋ポリエチレン組成物の抵抗率（比抵抗）をρ（Ω−ｍ）とし、絶縁抵抗の温度係数をα（１／℃）、電界係数（絶縁抵抗のストレス係数）をβ（ｍｍ／ｋｖ）、絶縁体にかかる電界強度をＥ（ｋｖ／ｍｍ）とすれば、
ρ＝ρ0ｅｘｐ−（αＴ＋βＥ）  ・・・（１）
なる関係が成り立つことが知られている。
【００２２】
そして、カーボンブラックを添加すると、電界係数βが増加する一方で温度係数αが減少し、絶縁体組成物での空間電荷の漏れを促進する。なぜならば、電界係数βが増加すると抵抗率ρが低下するため、高ストレス部（強い電界のかかる部分）の電界が緩和され、また、温度係数αが減少すると、導体温度が高いときに遮蔽側に現れていた最大電界Ｅｍａｘが減少するからである。こうして絶縁体組成物内での電界分布が均一化の方向に動き、空間電荷の蓄積が低減される。
【００２３】
カーボンブラックの添加量を増加すると粒子間の距離が縮まり、高電界下においては粒子間にトンネル効果による電流が流れる。このため、電界係数βが必要以上に大きくなり、熱破壊を促す原因となる。したがって、少ない添加量で（１）式の抵抗率ρを低下させることが必須である。ところで、比表面積に対する吸油量の比が大きいカーボンブラックの方が、少量で抵抗率ρを下げることができ、この比が０．７以上ならば良好な結果が得られる。
【００２４】
一方、この比が３．５より大きくなると粒子の凝集度が増して見かけの粒子径が大きくなり、ポリエチレン等の熱可塑性樹脂との混じり具合が悪くなる。特にアセチレンカーボンでは粒子が鎖状に連結しているので、この影響が大きい。
なお、ファーネス系カーボンブラックであるＳＡＦ、ＩＳＡＦ、Ｉ−ＩＳＡＦ、ＣＦ、ＳＣＦ、ＨＡＦカーボンのいずれかのカーボンブラックを用いたときには、上記の比が０．７〜１．５の範囲で、特に良好なことが実験的に確かめられている。
【００２５】
さらに、カーボンブラックは、炭素含有率が９７重量％以上であることが好ましい。カーボンブラックには、灰分、Ｏ２、Ｈ２などの不純物が含まれており、これらの不純物が多いと、電気的特性が低下する。したがって、カーボンの純度は高いほど良好である。
【００２６】
無機充填剤のうち、酸化マグネシウムは、平均一次粒径が１０〜１００ｎｍのナノ分散粒子であることに加えて、純度９５重量％以上の人工合成された酸化マグネシウムであり、純度９９重量％以上であることがより好ましい。酸化マグネシウムはマグネサイドなどの天然物から得ることもできるが、天然物にはイオン性の不純物が多く含有され、直流電気特性を低下させるおそれがある。さらに、ＸＬＰＥ組成物中での分散性を改良するために、シランカップリング剤などで表面処理した酸化マグネシウムを使用することもできる。
【００２７】
以上のような無機充填剤を用いると、無機充填剤粒子の表面へ架橋剤残渣が吸着されることや、有極性の充填剤粒子により形成される双極子ポテンシャルに電荷がトラップされることによる、空間電荷抑制作用が想定される。これにより、直流特性を向上させることができる。
【００２８】
〔滑剤〕
本発明では、無機充填剤の凝集を抑制する効果がある滑剤をＸＬＰＥ組成物に添加する。本発明に適用される滑剤としては、（１）カーボンブラック微粒子や酸化マグネシウム微粒子に対する凝集抑制効果が大きい、（２）直流電気特性（空間電荷特性、絶縁破壊特性）への影響がない、（３）架橋特性への影響がないという性質が求められる。これらの性質を満たす滑剤としては、アミド系またはウレア系の滑剤を用いることができる。
なお、架橋剤としてＤＣＰを用いた場合には、アミド系またはウレア系の滑剤を添加することによって、ＤＣＰの分解残渣であるクミルアルコールの脱水分解反応を抑制する効果を付随して得ることができる。
【００２９】
アミド系滑剤としては、オレイン酸アミドやステアリン酸アミドを用いることができる。ウレア系滑剤としては、Ｎ・Ｎ’ジオクタデシルウレアを用いることができる。なお、アミド系滑剤とウレア系滑剤を併用しても、同様に無機充填剤の凝集を抑制する効果が得られる。
【００３０】
アミド系またはウレア系の滑剤の添加量は、０．０１〜０．５重量％であることが好ましく、０．０２〜０．２重量％であることがより好ましい。０．０１重量％未満では無機充填剤の凝集効果が失われる。一方、０．５重量％よりも多いと直流電気特性が低下する。
【００３１】
〔粗粒凝集物の除去〕
本発明に係るＸＬＰＥ組成物は、低密度ポリエチレンに、無機充填剤及び滑剤を添加した後、無機充填剤の粗粒凝集物が以下の手順により除去される。
すなわち、ＬＤＰＥ、無機充填剤及び滑剤、さらに必要に応じて酸化防止剤や滑剤の添加剤をバンバリーミキサー、二軸押出機などで十分に混練し、ＸＬＰＥ組成物となるコンパウンドを生成する。その後、押出機によりコンパウンドを３００〜５００メッシュ以上のファインスクリーンメッシュに通過させる。
【００３２】
その後、ファインスクリーンメッシュを通過したコンパウンドに架橋剤を加え、ケーブル押出被覆に供する。以上により、電力ケーブルを構成する導体の外周にＸＬＰＥ組成物からなる絶縁層が形成され、電力ケーブルが形成される。
【００３３】
以下、本発明を実施例に基づいてさらに詳細に説明する。
【実施例１】
【００３４】
通常のＸＬＰＥケーブル用ベースに用いる低密度ポリエチレン（ＬＤＰＥ）を用いてＸＬＰＥ組成物となるコンパウンドを作成した。無機充填剤としては、カーボンブラックまたは酸化マグネシウムを用いた。また、滑剤としては、オレイン酸アミドを０．１重量％用いた。また、酸化防止剤として、フェノール系酸化防止剤である４，４’−チオビス−（６−第３ブチル−３−メチルフェノール）を０．２重量％用いた。
【００３５】
カーボンブラックとしては、ＢＥＴ法で測定した比表面積（ｍ2／ｇ）に対する鉱物油の吸油量（ｃｃ／１００ｇ）の比が０．７以上、３．５以下であり、かつ、炭素含有率が９７重量％以上であり、かつ、平均一次粒径が１０〜１００ｎｍであり、かつ、粒径が３００ｎｍ以上の粗粒カーボンブラックの存在割合を１％以下であるカーボンブラック（以下略号で「ＣＢ」と称す）を用いた。
【００３６】
酸化マグネシウムとしては、平均一次粒径が１０〜１００ｎｍであり、かつ、純度９５％以上の人工合成された酸化マグネシウムに対しシランカップリング剤により表面処理を施したもの（以下略号で「ＭｇＯ」と称す）を用いた。
無機充填剤の添加量、滑剤の添加の有無は表１に記載したとおりである。
【００３７】
ＬＤＰＥ、無機充填剤、滑剤、（所定量の酸化防止剤）を２軸押出機により十分混練した後、５００メッシュのファインスクリーンメッシュを通過させて粗粒凝集物を除去した。その後、架橋剤としてＤＣＰを２重量％添加し、５００メッシュのファインスクリーンメッシュを具備したＸＬＰＥケーブル用押出機により４８時間の連続押出を行った。押出量は３ｔであった。
【００３８】
連続押出品の一部は導体断面積４００ｍｍ２、絶縁厚９ｍｍのＸＬＰＥケーブルとして、ケーブル評価用の試料とした。なお、絶縁厚には、絶縁層と導体との間の内部半導電体層、及び絶縁層の外側の外部半導電体層を含む。内部半導電体層、絶縁層、及び外部導電体層は３層同時に押出成形した。
【００３９】
〔評価〕
（１）  押出開始から４８時間後に、ＸＬＰＥケーブル用押出機の樹脂圧上昇（ΔＰ）を計測した。
（２）製造したＸＬＰＥケーブルの導体温度９０℃での直流（ＤＣ）破壊電圧（ｋＶ）及び雷インパルス（Ｉｍｐ）破壊電圧（ｋＶ）を計測した。
（３）ケーブル絶縁体を空気中で１６０℃×５時間加熱し、その後の水分含有量（ｐｐｍ）を計測した。
結果を表１に示す。
【表１】
2010121056.tif 000002
【００４０】
表１に示すように、５００メッシュのファインスクリーンメッシュを具備したＸＬＰＥケーブル用押出機による押出時にも、樹脂圧上昇が認められた。コンパウンド作成時には予め５００メッシュのファインスクリーンメッシュを通過させているが、無機充填剤が再凝集するためである。樹脂圧上昇は無機充填剤の量が多いほど大きい。
Ｎｏ．３とＮｏ４、Ｎｏ．９とＮｏ．１０を比較すると、滑剤を添加することで樹脂圧の上昇が抑制されることがわかる。
【００４１】
また、Ｎｏ．１及びＮｏ．７より、無機充填剤の添加量が０．１重量％未満ではＤＣ破壊電圧の低下があることがわかる。一方、Ｎｏ．６及びＮｏ．１２より、無機充填剤の添加量が５重量％を超えると、ＤＣ破壊電圧の低下及びＩｍｐ破壊電圧の低下があることがわかる。
【００４２】
なお、Ｎｏ．３とＮｏ４、Ｎｏ．９とＮｏ．１０を比較すると、滑剤を添加することで加熱後の水分含有量が低下することがわかる。これはＤＣＰの分解残渣であるクミルアルコールの脱水分解反応が抑制されるためと考えられる。
【実施例２】
【００４３】
通常のＸＬＰＥケーブル用ベースに用いる低密度ポリエチレン（ＬＤＰＥ）を用いてＸＬＰＥ組成物となるコンパウンドを作成した。無機充填剤としては、ＣＢを１重量％用いた。また、滑剤として、次の３種類を変量して添加した。
（１）オレイン酸アミド（以下、「滑剤Ａ」と称す）
（２）ステアリン酸アミド（以下、「滑剤Ｂ」と称す）
（３）Ｎ・Ｎ’ジオクタデシルウレア（以下「滑剤Ｃ」と称す）
【００４４】
実施例１と同様にコンパウンドを作成し、連続押出品、ＸＬＰＥケーブルを作成した。
また、実施例１と同様に、樹脂圧上昇（ΔＰ）、ＤＣ破壊電圧（ｋＶ）、Ｉｍｐ破壊電圧（ｋＶ）、加熱後水分含有量（ｐｐｍ）を計測した。
結果を表２に示す。
【表２】
2010121056.tif 000003
【００４５】
表２に示すように、滑剤Ａ〜Ｃのいずれを用いた場合においても、０．０１重量％以上添加することで樹脂圧上昇を１．０ＭＰａ以下に抑えることができた。一方、滑剤Ａ〜Ｃのいずれも添加しない場合（Ｎｏ．１３）や添加量が０．００５重量％の場合（Ｎｏ．１４〜１６）には、１．９ＭＰａ以上の樹脂圧上昇がみられた。
【００４６】
また、滑剤Ａ〜Ｃの添加量が０．５０重量％以下においては、ＤＣ破壊電圧が１０５０ｋＶ以上に保たれるのに対し、０．７０重量％添加した場合（Ｎｏ．２６〜２８）には、６５０ｋＶ以下に低下した。Ｉｍｐ破壊電圧についても低下がみられた。
【００４７】
さらに、滑剤Ａ〜Ｃを０．０１重量％以上添加した場合には、加熱後水分含有量を９０〜１８０ｐｐｍに抑えることができた。これに対して、滑剤Ａ〜Ｃのいずれも添加しない場合（Ｎｏ．１３）や添加量が０．００５重量％の場合（Ｎｏ．１４〜１６）には、加熱後水分含有量が３５０ｐｐｍ以上となった。滑剤Ａ〜Ｃを添加することでＤＣＰの分解残渣であるクミルアルコールの脱水分解反応が抑制されるためと考えられる。
【００４８】
なお、Ｎｏ．１〜３及び５，６、Ｎｏ．７〜９及び１１，１２を比較すると、無機充填剤の添加量に応じて加熱後水分含有量が増加している。これは、無機充填剤そのものが親水性を有するためである。
【００４９】
以上説明したように、本発明によれば、ＸＬＰＥケーブルに直流特性を向上させる無機充填剤を添加し、さらにアミド系またはウレア系の滑剤を添加することによって、ファインスクリーンメッシュを具備したＸＬＰＥケーブル用押出機の樹脂圧上昇を抑えることができる。このため、長時間押出特性が改善され、直流長距離ケーブルの製造が可能となる。さらに、アミド系またはウレア系の滑剤を添加することによって、ＤＣＰの分解残渣であるクミルアルコールの脱水分解反応を抑制する効果を付随して得ることができる。